(57)【要約】【課題】本発明は、非常に軽量かつ、視認性、装飾性に優れた装飾軽量指針およびその製造方法を提供する。【解決手段】マグネシウムまたはマグネシウム合金から形成された軽量指針の表面に、湿式メッキ法による湿式メッキ被膜、乾式メッキ法による乾式メッキ被膜またはＤＬＣ被膜、塗料を塗装またはインクを印刷することによる有色被膜のいずれかから構成される１層以上の装飾被膜を設ける。この装飾被膜を有する装飾軽量指針は、軽量で視認性及び装飾性に優れている。【選択図】      図３
2004279382.tif 000002
【特許請求の範囲】
【請求項１】
マグネシウムまたはマグネシウム合金から形成された軽量指針において、該軽量指針の表面に装飾被膜を有することを特徴とする装飾軽量指針。
【請求項２】
前記装飾被膜は、乾式メッキ法によって形成された乾式メッキ被膜であり、該乾式メッキ被膜が、チタン、ニッケル、クロム、亜鉛、金、銀、白金、アルミニウム、銅、タンタル、パラジウム、ジルコニウム、ハフニウム、ケイ素、ゲルマニウムのいずれかの元素、または該元素の窒化物、酸化物、炭化物、炭窒化物、酸窒化物、酸炭化物、酸炭窒化物のいずれかからなる１層以上の被膜から構成されていることを特徴とする請求項１記載の装飾軽量指針。
【請求項３】
前記装飾被膜は、乾式メッキ法によって形成された乾式メッキ被膜であり、該乾式メッキ被膜が、チタン、ニッケル、クロム、亜鉛、金、銀、白金、アルミニウム、銅、タンタル、パラジウム、ジルコニウム、ハフニウム、ケイ素、ゲルマニウムのいずれかの元素の合金、または該元素の合金の窒化物、酸化物、炭化物、炭窒化物、酸窒化物、酸炭化物、酸炭窒化物のいずれかからなる１層以上の被膜から構成されていることを特徴とする請求項１記載の装飾軽量指針。
【請求項４】
前記装飾被膜が、１層以上のダイヤモンドライクカーボン被膜（ＤＬＣ被膜）から構成されていることを特徴とする請求項１記載の装飾軽量指針。
【請求項５】
前記装飾被膜は、湿式メッキ法により形成された湿式メッキ被膜であり、該湿式メッキ被膜が、亜鉛、ニッケル、クロム、銅、金、銀、白金、コバルト、パラジウムの元素、または該元素の合金のいずれかからなる１層以上の被膜から構成されていることを特徴とする請求項１記載の装飾軽量指針。
【請求項６】
前記装飾被膜が、請求項２から請求項５のいずれかに記載の装飾被膜を組み合わせた２層以上の被膜から構成されていることを特徴とする請求項１記載の装飾軽量指針。
【請求項７】
前記装飾被膜の厚さは０．０１μｍ〜１０μｍ、好ましくは０．０２μｍ〜５．０μｍ、さらに好ましくは、０．０２μｍ〜２．０μｍであることを特徴とする請求項１から請求項６のいずれかに記載の装飾軽量指針。
【請求項８】
前記装飾被膜が、塗料またはインクによって形成される１層以上の有色被膜から構成されていることを特徴とする請求項１記載の装飾軽量指針。
【請求項９】
前記装飾被膜が、請求項２から請求項５、請求項８のいずれかに記載の装飾被膜を組み合わせた２層以上の被膜からなることを特徴とする請求項１記載装飾軽量指針。
【請求項１０】
前記装飾被膜を有する前記装飾軽量指針は、ハカマを有し、該ハカマは、該軽量指針とは別体に成形され、該軽量指針に固定されていることを特徴とする請求項１から請求項９のいずれかに記載の装飾軽量指針。
【請求項１１】
前記装飾被膜を有する前記装飾軽量指針は、ハカマを有し、該ハカマは、該軽量指針と一体に成形されていることを特徴とする請求項１から請求項９のいずれかに記載の装飾軽量指針。
【請求項１２】
マグネシウムまたはマグネシウム合金から形成した軽量指針の表面に、装飾被膜を形成することを特徴とする装飾軽量指針の製造方法。
【請求項１３】
前記装飾被膜を、湿式メッキ法、または乾式メッキ法である蒸着法、イオンプレーティング法、スパッタ法、アーク法、ＣＶＤ法のいずれかによって形成することを特徴とする請求項１２記載の装飾軽量指針の製造方法。
【請求項１４】
前記装飾被膜として、チタン、ニッケル、クロム、亜鉛、金、銀、白金、アルミニウム、銅、タンタル、パラジウム、ジルコニウム、ハフニウム、ケイ素、ゲルマニウムのいずれかの元素、または該元素の窒化物、酸化物、炭化物、炭窒化物、酸窒化物、酸炭化物、酸炭窒化物を、前記乾式メッキ法によって、１層以上被覆したことを特徴とする請求項１２または請求項１３記載の装飾軽量指針の製造方法。
【請求項１５】
前記装飾被膜として、チタン、ニッケル、クロム、亜鉛、金、銀、白金、アルミニウム、銅、タンタル、パラジウム、ジルコニウム、ハフニウム、ケイ素、ゲルマニウムのいずれかの元素の合金、または該元素の合金の窒化物、酸化物、炭化物、炭窒化物、酸窒化物、酸炭化物、酸炭窒化物を、前記乾式メッキ法によって、１層以上被覆したことを特徴とする請求項１２または請求項１３記載の装飾軽量指針の製造方法。
【請求項１６】
前記装飾被膜として、ダイヤモンドライクカーボン（ＤＬＣ）を、前記乾式メッキ法によって、１層以上被覆することを特徴とする請求項１２または請求項１３記載の装飾軽量指針の製造方法。
【請求項１７】
前記装飾被膜として、亜鉛、ニッケル、クロム、銅、金、銀、白金、コバルト、パラジウムの元素、または該元素の合金を、前記湿式メッキ法によって、１層以上被覆することを特徴とする請求項１２または請求項１３記載の装飾軽量指針の製造方法。
【請求項１８】
前記装飾被膜として、請求項１４から請求項１７のいずれかに記載の装飾被膜を組み合わせ、２層以上被覆することを特徴とする請求項１２記載の装飾軽量指針の製造方法。
【請求項１９】
前記装飾被膜を、厚さ０．０１μｍ〜１０μｍ、好ましくは０．０２μｍ〜５．０μｍ、さらに好ましくは、０．０２μｍ〜２．０μｍの範囲で被覆することを特徴とする請求項１２から請求項１８のいずれかに記載の装飾軽量指針の製造方法。
【請求項２０】
前記装飾被膜として、塗料またはインクを、１層以上塗装または印刷することを特徴とする請求項１２記載の装飾軽量指針の製造方法。
【請求項２１】
前記装飾被膜として、請求項１４から請求項１７、請求項２０のいずれかに記載の装飾被膜を組み合わせ、２層以上被覆することを特徴とする請求項１２記載の装飾軽量指針の製造方法。
【発明の詳細な説明】
【０００１】
【発明の属する技術分野】
本発明は、時計の表示部分に使用される指針、およびその製造方法に関するものである。
【０００２】
【従来の技術】
指針を用いて表示を行う時計において、時計の小型化、薄型化、長寿命化に伴い、指針稼働時の低消費電力化が求められてきた。そのため、従来の軽量指針として、特許文献１の開示されている、アルミニウムまたはアルミニウム合金を素材とし、上面部をダイヤカット、研磨後に湿式厚メッキ処理した後、さらにダイヤカット、研磨し、仕上げメッキ処理を施す製造方法によって、美麗な外観を有する軽量指針を得ていた。
【０００３】
しかしながら、近年の低消費電力化の時流の中で、さらに軽量の指針が必要とされ、指針を小型化、薄型化していたが、これでは視認性も悪く、デザインも制限されることになる。その問題の解決を示唆するものとして、特許文献２には、マグネシウム合金を指針の材料とすることで軽量化を図った、軽量指針およびその製造方法について開示されている。前記マグネシウム合金の指針は、比重が１．８〜２．０であり、アルミニウムの比重の約２／３と非常に軽量である。また、マグネシウム系材料は、耐食性が乏しいという問題があったが、前記マグネシウム合金は、合金組成に０．１５〜２．０重量パーセントのマンガンを含ませることによって、耐食性に優れたマグネシウム合金の軽量指針を提供していた。
【０００４】
また、この非常に軽量な前記マグネシウム合金からなる軽量指針により、指針稼働時の低消費電力化が可能となる。また、指針の材料となる前記マグネシウム合金自体が非常に軽量なため、指針の面積を大きくすることや、指針に塗料を塗装することも可能になり、指針のデザインにも制約がなされず、また、視認性に優れた軽量指針の提供が可能となった。
【０００５】
また、特許文献３には、マグネシウムまたはマグネシウム合金からなる基材の表面に、メッキ被膜を形成したマグネシウム系部材のメッキ製品およびその製造方法について開示されている。
【０００６】
マグネシウムまたはマグネシウム合金から形成された基材の表面に、耐食性、装飾性などを目的として、電気メッキが行われていたが、前記基材に直接電気メッキを行うと、前記基材とメッキ被膜との密着が得られにくい。それゆえ、前記基材と前記メッキ被膜との密着を得るために、エッチングまたはブラストによる粗面化処理および表面活性化処理を必要としていた。しかし、特許文献３の開示によれば、マグネシウムまたはマグネシウム合金から形成された基材の表面に、乾式メッキ法によって銅、銅合金、金、金合金、アルミニウム、アルミニウム合金のいずれかから構成される乾式メッキ被覆層を設けることによって、粗面化処理および表面活性化処理を行うことなく、前記基材の表面に電気メッキにより、メッキ被覆層を形成することができる。したがって、基材表面が鏡面仕上げ、または模様仕上げされているマグネシウムまたはマグネシウム合金部材のメッキ製品を提供することができる。
【０００７】
【特許文献１】
特開昭６３−４２３９５号公報
【特許文献２】
特開２００１−１９４４６９号公報
【特許文献３】
特開２０００−２１９９７７号公報
【０００８】
【発明が解決しようとする課題】
しかし、従来のマグネシウム合金からなる軽量指針は、合金組成に０．１５〜２．０重量パーセントのマンガンが含まれているものと限定されていた。そのため、前記の合金組成以外のマグネシウム合金またはマグネシウムは、軽量指針の材料として使用することができなかった。
【０００９】
また、マグネシウムまたはマグネシウム合金からなる基材の表面に、粗面化処理および表面活性化処理を行うことなく、メッキ被膜を形成した、マグネシウム系部材のメッキ製品およびその製造方法については、ホイールカバー等の自動車備品、ビデオカメラ、直径６．４ｃｍの光（磁気）ディスクの再生装置ないし録音再生装置のケース、ノート型パソコン筐体などの薄肉軽量な電気製品部品など、非常に高い耐食性、非常に強固なメッキ密着性が必要とされるものが対象とされている。そのため、特に表面が鏡面仕上げのものなど、粗面化処理および表面活性化処理を行わない製品に対して、メッキを強固に密着させるためには、銅、銅合金、金、金合金、アルミニウム、アルミニウム合金のいずれかのメッキ被覆層が必要不可欠となり、非常に手間がかかる。
【００１０】
しかしながら、本発明の軽量指針は、時計の表示部分に使用するものであり、時計ケース、風防ガラス、パッキンなどによって形成された限られた密閉空間内に存在せしめるものであって、外部からの強い衝撃、強い摩擦、粗悪な環境に曝されることはない。そのため、非常に高い耐食性、非常に強固なメッキ密着性が必ずしも必要とは限らない。したがって、必ずしも、耐食性、密着性を向上させるための銅、銅合金、金、金合金、アルミニウム、アルミニウム合金のいずれかのメッキ被覆層が必要となるわけではない。
【００１１】
したがって、本発明の目的は、係る問題を解決し、非常に軽量なマグネシウムまたはマグネシウム合金からなり、視認性、装飾性に優れた装飾軽量指針、およびその製造方法を、非常に容易な方法によって提供することにある。また、本発明の装飾軽量指針およびその製造方法は、軽量指針を形成するマグネシウム系材料の組成に限定されることはない。また、軽量指針上に設ける装飾被膜の選択しだいでは、装飾軽量指針の耐食性を向上させることもできる。
【００１２】
【課題を解決するための手段】
本発明に係る装飾軽量指針は、マグネシウムまたはマグネシウム合金から形成された軽量指針において、前記軽量指針の表面に装飾被膜を有することを特徴とする。前記軽量指針の材料となるマグネシウムまたはマグネシウム合金の比重が非常に小さいため、前記軽量指針自体の重量が軽くなる。そのため、軽量指針の面積を広くする、肉厚にする、塗料などを塗装する、または軽量指針に設けた窓に蓄光材を充填することなどしても、従来のアルミニウムなどの指針に比べ、軽量である。そのため、視認性、装飾性に優れた前記装飾軽量指針を提供することができる。また、前記装飾被膜を有色色調とすることによって、装飾軽量指針の視認性、装飾性が向上する。また、前記装飾被膜が有色色調であり、かつ前記装飾軽量指針が設置されるところである表示板の色調と異なる色調であると、よりいっそう視認性が向上する。
【００１３】
また、前記装飾被膜は、乾式メッキ法によって形成した乾式メッキ被膜であり、該乾式メッキ被膜を、チタン、ニッケル、クロム、亜鉛、金、銀、白金、アルミニウム、銅、タンタル、パラジウム、ジルコニウム、ハフニウム、ケイ素、ゲルマニウムのいずれかの元素、または該元素の窒化物、酸化物、炭化物、炭窒化物、酸窒化物、酸炭化物、酸炭窒化物のいずれかから構成される１層以上の被膜から形成する。
【００１４】
また、前記装飾被膜は、乾式メッキ法によって形成した乾式メッキ被膜であり、該乾式メッキ被膜を、チタン、ニッケル、クロム、亜鉛、金、銀、白金、アルミニウム、銅、タンタル、パラジウム、ジルコニウム、ハフニウム、ケイ素、ゲルマニウムのいずれかの元素の合金、または該元素の合金の窒化物、酸化物、炭化物、炭窒化物、酸窒化物、酸炭化物、酸炭窒化物のいずれかから構成される１層以上の被膜から形成する。
【００１５】
前記装飾被膜を乾式メッキ法によって形成することによって、非常に薄い薄膜を前記軽量指針の表面に、非常に容易に形成することができる。したがって、前記軽量指針に前記装飾被膜を設けることで増加する重量を最小限に抑えることができ、前記装飾軽量指針をより軽量化できる。
【００１６】
また、前記乾式メッキ被膜を、チタン、ニッケル、クロム、亜鉛、金、銀、白金、アルミニウム、銅、タンタル、パラジウム、ジルコニウム、ハフニウム、ケイ素、ゲルマニウムのいずれかの元素、または該元素の窒化物、酸化物、炭化物、炭窒化物、酸窒化物、酸炭化物、酸炭窒化物のいずれかから構成される１層以上の被膜から形成する。または、チタン、ニッケル、クロム、亜鉛、金、銀、白金、アルミニウム、銅、タンタル、パラジウム、ジルコニウム、ハフニウム、ケイ素、ゲルマニウムのいずれかの該元素の合金、または該元素の合金の窒化物、酸化物、炭化物、炭窒化物、酸窒化物、酸炭化物、酸炭窒化物のいずれかから構成される１層以上の被膜から形成する。
【００１７】
このことによって、それぞれ独自の色調の装飾軽量指針を提供することができるので、視認性、装飾性が向上する。また、前記乾式メッキ被膜は、硬度が高く、また、摩擦係数が非常に低い被膜である。そのため、時計のさらなる小型化、薄型化をねらい、時計の表示部分に指針が稼働する際の、余スペースを少なくし、装飾軽量指針どうし、または装飾軽量指針と他部品とが接触するような構造にした場合においても、前記装飾軽量指針に傷が入ることを防ぐことができるので、装飾性が向上する。
【００１８】
また、前記装飾被膜を、１層以上のダイヤモンドライクカーボン被膜（以下ＤＬＣ被膜と記す）から構成する。これによって、ＤＬＣ被膜独特の黒色系の色調を呈する軽量指針を提供することができるので、視認性、装飾性が向上する。また、前記ＤＬＣ被膜は、硬度が高く、また、摩擦係数が非常に低い被膜であるため、装飾軽量指針どうし、または装飾軽量指針と他部品とが接触するような構造にした場合においても、前記装飾軽量指針に傷が入ることを防ぐことができるので、装飾性が向上する。
【００１９】
また、前記装飾被膜は、湿式メッキ法によって形成された湿式メッキ被膜であり、前記湿式メッキ被膜を、亜鉛、ニッケル、クロム、銅、金、銀、白金、コバルト、パラジウムの元素、または該元素の合金のいずれかからなる１層以上の被膜から形成する。このことによって、それぞれの金属または金属合金独自の色調を備えた装飾軽量指針を提供することができるので、視認性、装飾性が向上する。
【００２０】
また、前記装飾被膜を、請求項２から請求項４のいずれかに記載の装飾被膜を組み合わせた２層以上の被膜から構成する。このことによって、１層のみでは表現することができない色調、仕様を、非常に薄い被膜の層で表現することができ、前記装飾軽量指針の装飾性、視認性が向上する。
【００２１】
また、前記装飾被膜の厚さを、０．０１μｍ〜１０μｍさらに好ましい前記装飾被膜の厚さは、０．０２μｍ〜５．０μｍ、最も好ましい前記装飾被膜の厚さは、０．０２μｍ〜２．０μｍである。このことによって、前記装飾被膜を設けることによって増加する指針の重量を最小限に抑えることができる。
【００２２】
また、前記装飾被膜が、塗料を塗装する、またはインクを印刷することによって形成される１層以上の有色被膜から構成する。これによって、軽量指針上に、多様な色調や模様、デザインを容易に表現することができるので、装飾軽量指針の視認性、装飾性が向上する。
【００２３】
例えば、前記装飾軽量指針が設置されるところである表示板の色調とは異なる色調を呈する有色の塗料、またはインクを前記軽量指針に塗装、または印刷することによって、前記装飾軽量指針が確認しやすくなるため、視認性が向上する。また、塗料やインクとして、例えば、２色以上を混合したものを使用することによって、前記軽量指針上にグラデーションを表現することなどもできるので、装飾性が向上する。また、塗料やインクとして、夜光剤、蓄光剤を含んだものを使用することによって、夜間など、暗がりでの使用においても、容易に前記軽量指針が指し示めしている位置を確認することができので、視認性が向上する。
【００２４】
また、塗料として、有機クリヤー塗料を塗装することより、例えば、前記軽量指針との密着力が比較的弱い種類の装飾被膜を、前記軽量指針上に設ける場合においても、前記装飾被膜の被覆面全体に前記有機クリヤー塗料を塗装し、前記有機クリヤー塗料からなる有色被膜で被覆することによって、前記装飾被膜の剥がれを防ぐことができる。そのため、軽量指針と装飾被膜との密着性にとらわれず、より多種類の装飾被膜を被覆することが可能となり、装飾性が向上する。
【００２５】
また、前記軽量指針全体を、前記有色被膜で覆うことによって、前記装飾軽量指針の耐食性を向上させることもできる。
【００２６】
また、前記装飾被膜を、請求項２から請求項５のいずれかに記載の装飾被膜を組み合わせた２層以上の被膜から構成する。これによって、１層のみでは表現することができない色調、仕様を提供することができる。例えば、前記装飾被膜を下層の被膜と上層の被膜とからなる２層とし、前記上層は、前記下層の被膜からの反射光を透過できる被膜、または被膜の厚さを前記下層の被膜からの反射光を透過できる程度とする。これによって、前記下層の被膜と前記上層の被膜とからの反射光の干渉によって、干渉色を表現することができるので、装飾性が向上する。
【００２７】
また、前記軽量指針上に、第１層目の装飾被膜層を設け、その上に前記第１層目の装飾被膜と異なる色調を呈する第２層目の装飾被膜を、部分的に被覆することによって、前記装飾軽量指針の多色化が可能となり、装飾性が向上する。
【００２８】
また、軽量指針上に、前記軽量指針との密着力が比較的弱い種類の装飾被膜を設ける場合においても、前記軽量指針との密着力が良い装飾被膜を、１層以上介在せしめることによって、密着力を向上させることができる。そのため、より多種類の装飾被膜を前記軽量指針上に被覆することが可能になり、装飾性が向上する。
【００２９】
また、前記装飾被膜を有する前記装飾軽量指針が、ハカマを有し、前記ハカマを前記軽量指針とは別体に成形する。これにより、前記軽量指針に機械加工を施した後に、前記ハカマを前記軽量指針に固定することができる。前記ハカマを有さない状態の平面的な指針に対しては、プレスや研磨などの様々な機械加工を施すことが非常に容易であるため、より複雑、またはより立体的な装飾を前記軽量指針上に表現することが容易にできる。そのため、前記装飾軽量指針の装飾性が向上する。
【００３０】
また、前記装飾被膜を有する前記装飾軽量指針と前記ハカマとを一体に成形する。これによって、前記ハカマも非常に軽量なマグネシウムまたはマグネシウム合金され、より前記軽量指針の軽量化する。
【００３１】
また、前記装飾被膜を、湿式メッキ法、または乾式メッキ法である蒸着法、イオンプレーティング法、スパッタリング法、アーク法、ＣＶＤ法のいずれかによって形成することによって、前記軽量指針上に、金属光沢を有する前記装飾被膜を容易に設けることができ、装飾性が向上する。
【００３２】
また、前記装飾被膜を、乾式メッキ法である蒸着法、イオンプレーティング法、スパッタリング法、アーク法、ＣＶＤ法のいずれかによって形成することによって、容易に前記乾式メッキ被膜または前記ＤＬＣ被膜を設けることができる。また、前記軽量指針全体に、非常に薄い前記乾式メッキ被膜または前記ＤＬＣ被膜を容易に形成することができるので、前記軽量指針に前記乾式メッキ被膜または前記ＤＬＣ被膜を設けることにより増加する重量を、最小限に抑えることができる。そのため、より軽量な前記装飾軽量指針を提供することができる。
【００３３】
また、蒸着法、イオンプレーティング法、スパッタリング法、アーク法、ＣＶＤ法のいずれかを用いることによって、前記乾式メッキ被膜またはＤＬＣ被膜を形成する際、反応ガス量を徐々に変化させることができる。これによって、ガスと、元素または合金との化合率が、被覆される被膜の厚さごとに徐々に変化する傾斜被膜を形成することができる。それにより、前記乾式メッキ被膜または前記ＤＬＣ被膜を形成する際の、被覆のストレスを緩和することができる。したがって、前記軽量指針上に、被覆しにくい前記乾式メッキ被膜または前記ＤＬＣ被膜も容易に被覆することが可能となる。そのため、より多種類の装飾被膜を被覆することが可能になり、前記軽量指針の装飾性を向上することができる。
【００３４】
【発明の実施の形態】
以下、本発明に係る装飾軽量指針とその製造方法について、図を参考に、具体的に説明する。なお、本文中において、指針の縦とは、指針の長手方向を、横とは、指針の短手方向を示す。
【００３５】
（実施例１）
実施例１として、マグネシウムからなる軽量指針の表面に乾式メッキ被膜を設け、さらにその上に、無色透明な有機クリヤー塗料を塗装した装飾軽量指針について、図１〜３を参考に説明する。図１は、実施例１の軽量指針の斜視図である。図２は、実施例１の側面図である。図３は、実施例１によって得た装飾軽量指針の略縦断面図である。
【００３６】
まず、マグネシウムから成形され、面押し加工により、表面に面押し仕上げを施すことで、ハカマ１ｃ、針軸孔１ｂ、表面に凹凸模様１ｄを有する、腕時計時針用の軽量指針１を得た（図１、図２）。次いで、前記軽量指針１を、アセトンを用いて洗浄し、イオンプレーティング装置内に取り付けた。
【００３７】
次いで、前記軽量指針１の表面にイオンプレーティング法によって、窒化チタンの乾式メッキ被膜２ａを設ける。まず、アルゴン雰囲気中で前記軽量指針１表面をボンバードクリーニングした。次いで、イオンプレーティング法により、下記の成膜条件で、前記軽量指針１の表面に、厚さ０．５μｍの前記窒化チタンの乾式メッキ被膜２ａを形成した。
＜成膜条件＞
蒸発源：チタン
電子銃：１０ｋＶ、３００ｍＡ
ガス：窒素
成膜圧力：０．２Ｐａ
加速電圧：Ｇｒａｎｄ〜−１００Ｖ
アノード電圧：６０Ｖ
フィラメント電圧：７Ｖ
【００３８】
次いで、上記のようにして設けた前記窒化チタンの乾式メッキ被膜２ａの上に、さらに無色透明な有機クリヤー塗料を塗装し、前記有機クリヤー塗装の無色透明な有色被膜２ｂを設けた。
【００３９】
上記のようにして、図３に示す断面構造をとり、最表面に有する前記クリヤー塗装の無色透明な有色被膜２ｂを通して、窒化チタン被膜特有の、金色系の色調を呈する腕時計時針用の前記装飾軽量指針を得た。
【００４０】
（実施例２）
実施例２として、マグネシウム合金からなる軽量指針の表面に、湿式メッキ被膜を設けた装飾軽量指針について、図４〜６を参考に説明する。図４は、実施例２の軽量指針の斜視図である。図５は、実施例２の軽量指針における、ハカマ固定部の略斜視断面図である。図６は、実施例２によって得た装飾軽量指針の略縦断面図である。
【００４１】
まず、マグネシウム合金から成形された置き時計秒針用の軽量指針基材１ａ中に針軸孔１ｂを設け、さらに前記軽量指針基材１ａの表面に、バフ研磨仕上げを施し表面を鏡面に仕上げた。次いで、前記針軸孔１ｂに、モジュール指針軸に固定するための真鍮からなる別体のハカマ１ｃをかしめることによって、前記軽量指針基材１ａに前記ハカマ１ｃを固定し、軽量指針１を得た（図４、図５）。次いで、前記のようにして得られた前記軽量指針１を、アルカリ洗浄し、その後、酢酸を主成分とした液を用いて、酸洗した。次いで、湿式メッキ法により、下記のメッキ条件で、前記軽量指針１の表面に厚さ１．５μｍのニッケルの湿式メッキ被膜２ｃを形成した。
＜メッキ条件＞
光沢ニッケルメッキ浴
温度：４５℃
ＰＨ：４．３
電流密度：２Ａ／ｄｍ２
【００４２】
上記のようにして、得られた置き時計秒針用の装飾軽量指針は、図６に示す断面構造をとり、ニッケル特有のやや黄色味がかった光沢のあるシルバー色を呈する。
【００４３】
（実施例３）
実施例３として、マグネシウム合金からなる軽量指針の表面に、チタンの乾式メッキ被膜、シリコンの乾式メッキ被膜、ＤＬＣ被膜の３層から構成される装飾被膜を設けた装飾軽量指針について、図７〜９を参考に説明する。図７は、実施例３の軽量指針の横断面図である。図８は、実施例３の軽量指針の斜視図である。図９は、実施例３によって得た装飾軽量指針の略縦断面図である。
【００４４】
まず、マグネシウム合金から成形された懐中時計時針用の軽量指針基材１ａ中に針軸孔１ｂを設け、前記軽量指針基材１ａの表面にダイヤカット仕上げを施すことで、断面が図７に示す山型形状になるように仕上げた。次いで、前記針軸孔１ｂに、アルミニウムからなる別体のハカマ１ｃをかしめることによって、前記軽量指針基材１ａに前記ハカマ１ｃを固定し、軽量指針１を得た（図８）。次いで、前記のようにして得られた前記軽量指針１を、アセトンを用いて洗浄し、スパッタリング装置内に取り付けた。
【００４５】
次いで、スパッタリング法（マグネトロンスパッタリング方式）により、前記軽量指針１上に、前記チタンの乾式メッキ被膜、さらにその上に前記シリコンの乾式メッキ被膜２ｅを設ける。
【００４６】
まず、アルゴン雰囲気中で前記軽量指針１の表面をボンバードクリーニングした。次いで、スパッタリング法により、下記の成膜条件で、前記軽量指針１の表面に、厚さ０．０５μｍの前記チタンの乾式メッキ被膜２ｄを形成した。
＜成膜条件＞
ターゲット：チタン
スパッタガス：アルゴンガス
成膜圧力：０．５Ｐａ
ターゲット印加電力：０．５ｋＷ
バイアス電圧：−５０Ｖ
【００４７】
次いで、前記チタンの乾式メッキ被膜２ｄの上にさらに、スパッタリング法により、下記の成膜条件で、厚さ０．１μｍの前記シリコンの乾式メッキ被膜２ｅを形成した。
＜成膜条件＞
ターゲット：シリコン
スパッタガス：アルゴンガス
成膜圧力：０．５Ｐａ
ターゲット印加電力：０．５ｋＷ
バイアス電圧：−５０Ｖ
【００４８】
次いで、上記のようにして得られた、前記軽量指針１上に、チタンおよびシリコンの２層の乾式メッキ被膜が被覆された指針を、ＣＶＤ装置内に取り付け、ＣＶＤ法により、下記の成膜条件で、厚さ１．０μｍの前記ＤＬＣ被膜２ｆを、前記シリコンの乾式メッキ被膜２ｅ上に形成した。
＜成膜条件＞
ガス：ベンゼン
成膜圧力：０．６６Ｐａ
ガイドブッシュ電圧：−３ｋＶ
アノード電圧：５０Ｖ
フィラメント電圧：１０Ｖ
【００４９】
上記のようにして得られた懐中時計時針用の装飾軽量指針は、図９に示す断面構造をとり、ＤＬＣ被膜特有の深みのある黒色色調を呈する。
【００５０】
（実施例４）
実施例４として、マグネシウムからなる軽量指針の表面に、アルミニウム合金の乾式メッキ被膜を設け、その上に、プラチナの乾式メッキ被膜を設け、さらにその上に、部分的にスクリーン印刷によって、部分的に印刷を行った装飾軽量指針について、図１０〜１２を参考に説明する。図１０は、実施例４の軽量指針の斜視図である。図１１は実施例４によって得た装飾軽量指針である。図１２は、実施例４によって得た装飾軽量指針の略縦断面図である。
【００５１】
まず、マグネシウムから成形された掛け時計分針用の軽量指針基材１ａ中に針軸孔１ｂを設け、化成処理を施すことで表面を粗面に仕上げた。次いで、前記針軸孔１ｂに、マグネシウム合金からなる別体のハカマ１ｃを接着し、軽量指針１を得た（図１０）。次いで、前記のようにして得た前記軽量指針１を、アルカリ洗浄し、酸洗し、乾燥させた。次いで、前記軽量指針１をスパッタリング装置内に取り付けた。
【００５２】
次いで、スパッタリング法（マグネトロンスパッタリング方式）によって、アルミニウム合金の前記乾式メッキ被膜２ｇを設ける。まず、アルゴン雰囲気中で前記軽量指針１の表面をボンバードクリーニングした。次いで、スパッタリング法により、下記の成膜条件で、前記軽量指針１の表面に、厚さ０．８μｍの前記アルミニウム合金の乾式メッキ被膜２ｇを形成した。
＜成膜条件＞
ターゲット：アルミニウム合金
スパッタガス：アルゴンガス
成膜圧力：０．２Ｐａ
ターゲット印加電力：０．５Ｖ
バイアス電圧：−５０Ｖ
【００５３】
次いで、前記アルミニウム合金の乾式メッキ被膜２ｇの上に、スパッタリング法により、下記の条件で、厚さ０．１μｍの前記プラチナの乾式メッキ被膜２ｈを形成した。
＜成膜条件＞
ターゲット：プラチナ
スパッタガス：アルゴンガス
成膜圧力：０．２Ｐａ
ターゲット印加電圧：０．５Ｖ
バイアス電圧：−５０Ｖ
【００５４】
次いで、前記アルミニウム合金の乾式メッキ被膜２ｇの上に、前記プラチナの乾式メッキ被膜２ｈが形成された指針の先端部分に、成分に蓄光材が含まれるインクを用いて、スクリーン印刷を行い、蓄光性の有色被膜２ｉを設けた（図１１）。
【００５５】
上記のようにして得られた掛け時計分針用の装飾軽量指針は、図１２に示すような断面構造をとり、プラチナ特有の高級感のある白味がかったシルバー色調を呈する。また、前記装飾軽量指針の先端部分に、前記蓄光性の有色被膜２ｉを有しているため、夜間など暗がりにおいても指針がどこを示しているのか確認することが容易である。
【００５６】
なお、本発明における装飾軽量指針において、マグネシウムまたはマグネシウム合金と装飾被膜との組み合わせは、上記実施例に限定されることなく、種々の組み合わせが可能であり、同様に優れた装飾性、視認性を示す、非常に軽量な装飾軽量指針を提供できることは、言及するまでもなく容易である。
【００５７】
また、前記軽量指針上面に２層以上の装飾被膜を設ける場合においても、上記実施例に限定されることなく、種々の組み合わせが可能であり、同様の結果が得られることは言及するまでもなく容易である。
【００５８】
例えば、実施例１において、前記窒化チタンの乾式メッキ被膜２ａの上に、無色透明なクリヤー塗料を塗装し、前記有機クリヤー塗料の無色透明な有色被膜２ｂを設けたが、前記有機クリヤー塗料の無色透明な有色被膜２ｂを設けなくとも、同様の金色系の色調を呈する装飾軽量指針が得られ、同様の効果が得られることは言及するまでもなく容易である。また、前記有機クリヤー塗料の無色透明な有色被膜２ｂは、前記窒化チタンのメッキ被膜２ａ上のみならず、他の装飾被膜の上にも設けることができ、また、同様の結果が得られることは言及するまでもなく容易である。
【００５９】
また、実施例３において、前記軽量指針１の表面に、前記チタンの乾式メッキ被膜２ｄを設け、その上に、前記シリコンの乾式メッキ被膜２ｅを設け、さらにその上に、前記ＤＬＣ被膜２ｆを設けたが、前記軽量指針１の表面にそれぞれの単層のみを設けることも可能であり、それぞれの装飾被膜特有の色調を呈する装飾軽量指針を得ることができ、同様に優れた装飾性、視認性を示す軽量指針を提供できることは、言及するまでもなく容易である。
【００６０】
また、実施例４において、前記プラチナの乾式メッキ被膜２ｈの上に、さらにスクリーン印刷によって、部分的に前記蓄光性の有色被膜２ｉを設けたが、前記プラチナの乾式メッキ被膜２ｈのみならず、他の装飾被膜の上にも、設けることができ、また、同様の効果が得られることは、言及するまでもなく容易である。
【００６１】
また、実施例１および実施例４において、塗装や印刷による有色被膜を、乾式メッキ被膜の上に設けたが、乾式メッキ被膜のみならず、湿式メッキ被膜、ＤＬＣ被膜上にも設けることは可能であり、また、同様の効果が得られることは言及するまでもなく容易である。また、有色被膜を、軽量指針上に直接設けることも可能であり、また、同様の効果が得られることは言及するまでもなく容易である。
【００６２】
また、実施例２において、軽量指針１の上に、湿式メッキによって、ニッケルの湿式メッキ被膜２ｃを１層設けたが、ニッケルの湿式メッキ被膜２ｃのみならず、種々の金属、金属合金の湿式メッキ被膜を設けることも可能であり、また、同様の効果が得られることは言及するまでもなく容易である。
【００６３】
また、乾式メッキ被膜の形成する方法は、実施例１および、実施例３，実施例４に示した、イオンプレーティング法、ＣＶＤ法、スパッタリング法のみにそれぞれ限定されず、蒸着法、アーク法も含め、種々の乾式メッキ被膜の形成する方法として採用可能であり、また、同様の効果が得られることは言及するまでもなく容易である。
【００６４】
また、実施例１においては、ハカマ１ｃを面押し加工によって一体成形し、実施例２から実施例４においては、別体に作ったハカマ１ｃを軽量指針基材１ａに固定したが、それぞれハカマを設ける方法、ハカマの有無に限定されることはなく、また、同様の効果が得られることは言及するまでもなく容易である。
【００６５】
また、マグネシウムから形成された軽量指針上に、装飾被膜を被覆する前後での重量の変化について実験した。マグネシウムから形成された前記軽量指針５００本について、前記軽量指針の表面に、湿式メッキ法によって、ニッケルの湿式メッキ被膜を、また、乾式メッキ法によって金を厚さ１．０μｍ設けた。前記ニッケルの湿式メッキ被膜、および前記金の乾式メッキ被膜を設ける前後での、重量の変化は以下の表１に示すようになった。
【００６６】
【表１】
2004279382.tif 000003
【００６７】
また、同形状の指針を、一般的な指針用の材料として広く用いられている真鍮から形成した場合、また、従来の軽量指針の材料の一つであるアルミニウムから形成した場合について、それぞれマグネシウムから形成した軽量指針との重量を比較した。真鍮、アルミニウムおよびマグネシウムそれぞれから形成した、指針５００本の重量は、以下の表２に示すようになった。
【００６８】
【表２】
2004279382.tif 000004
【００６９】
上記表１、表２より、マグネシウムから形成された前記軽量指針に、湿式メッキにて、前記ニッケルの湿式メッキ被膜、または乾式メッキにて前記金の乾式メッキ被膜を、厚さ１μｍの設けた場合においても、アルミニウムから形成した指針自体よりも遙かに軽量である。もし、マグネシウムから形成された軽量指針に、前記ニッケルの湿式メッキ被膜を設け、アルミニウムから形成した指針の重量と同等までにするならば、約１０．６μｍまで被覆が可能である。通常、被覆する被膜特有の色調を示させる目的のメッキでは、メッキ被膜の厚さが０．０５μｍあれば充分目的を果たすことができるので、約１０．６μｍという厚さは、ニッケル色調を呈する装飾軽量指針を提供するには、充分な厚さを遙かに上回る。また、同様に、マグネシウムから形成された軽量指針に、前記金の乾式メッキ被膜を設け、アルミニウムから形成された指針の重量と同等までにするには、約４．９μｍまで被覆が可能であり、この場合においても同様に、金色調を呈する軽量指針を提供する目的には、充分な厚さを遙かに上回る。
【００７０】
上記には、金属のメッキ被膜について述べたが、非金属のメッキ、または、塗装や印刷においては、比重が金属に比べ、非常に軽いので、軽量指針上に被覆しても、軽量指針の重量に大きな変化をもたらすことはない。
【００７１】
したがって、本発明によって提供する、マグネシウムまたはマグネシウム合金から形成した軽量指針に１層以上の装飾被膜を被覆して得られる装飾軽量指針は、従来の真鍮やアルミニウムから形成された指針と比較しても、非常に軽量であることは明瞭である。
【００７２】
【発明の効果】
以上説明したように、本発明による装飾軽量指針は、マグネシウムまたはマグネシウム合金から形成された軽量指針の表面に、１層以上の装飾被膜を設けることで、非常に軽量かつ、視認性、装飾性に優れた装飾軽量指針を提供することができる。
【００７３】
また、軽量指針の材料として使用するマグネシウムは、マグネシウム合金材料に限定されることがないので、広い範囲のマグネシウム系材料を使用することができる。
【００７４】
また、装飾軽量指針の最表面に設ける装飾被膜を、乾式メッキ被膜または、ＤＬＣ被膜などの硬質な装飾被膜とすることで、時計をより薄型化、小型化することで、装飾軽量指針どうしまたは装飾軽量指針と他部品とが接触するような場合においても、装飾軽量指針表面に傷が入ることがなくなる。そのため、より薄型化小型化した時計においても、視認性、装飾性に優れた装飾軽量指針を提供することができる。
【図面の簡単な説明】
【図１】実施例１の軽量指針の斜視図である。
【図２】実施例１の軽量指針の側面図である。
【図３】実施例１によって得た装飾軽量指針の略縦断面図である。
【図４】実施例２の軽量指針の斜視図である。
【図５】実施例２の軽量指針における、ハカマ固定部の略斜視断面図である。
【図６】実施例２によって得た装飾軽量指針の略縦断面図である。
【図７】実施例３の軽量指針の横断面図である。
【図８】実施例３の軽量指針の斜視図である。
【図９】実施例３によって得た装飾軽量指針の略縦断面図である。
【図１０】実施例４の軽量指針の斜視図である。
【図１１】実施例４によって得た装飾軽量指針の斜視図である。
【図１２】実施例４によって得た装飾軽量指針の略縦断面図である。
【符号の説明】
１  軽量指針
１ａ  軽量指針基材
１ｂ  針軸孔
１ｃ  ハカマ
１ｄ  凹凸模様
２  装飾被膜
２ａ  窒化チタンの乾式メッキ被膜
２ｂ  有機クリヤー塗料による無色透明な有色被膜
２ｃ  ニッケルの湿式メッキ被膜
２ｄ  チタンの乾式メッキ被膜
２ｅ  シリコンの乾式メッキ被膜
２ｆ  ＤＬＣ被膜
２ｇ  アルミニウム合金の乾式メッキ被膜
２ｈ  プラチナの乾式メッキ被膜
２ｉ  蓄光性の有色被膜
【図１】
2004279382.tif 000005
【図２】
2004279382.tif 000006
【図３】
2004279382.tif 000007
【図４】
2004279382.tif 000008
【図５】
2004279382.tif 000009
【図６】
2004279382.tif 000010
【図７】
2004279382.tif 000011
【図８】
2004279382.tif 000012
【図９】
2004279382.tif 000013
【図１０】
2004279382.tif 000014
【図１１】
2004279382.tif 000015
【図１２】
2004279382.tif 000016